(57)【要約】【課題】引火点が高く、活性層にダメージを与えにくい溶媒を含んでおり、これを用いることにより、光電変換効率が高い有機光電変換素子を安全に製造することができるインク組成物を提供する。【解決手段】活性層と前記活性層上に形成された機能層とを有する有機光電変換素子における、前記機能層を塗布法により形成するために用いられるインク組成物であって、溶媒としてペンチルアルコールを溶媒の全量に対して５０重量％以上含むインク組成物。【選択図】なし【特許請求の範囲】
【請求項１】
活性層と前記活性層上に形成された機能層とを有する有機光電変換素子における、前記機能層を塗布法により形成するために用いられるインク組成物であって、溶媒としてペンチルアルコールを溶媒の全量に対して５０重量％以上含むインク組成物。
【請求項２】
前記ペンチルアルコールが３−ペンタノールである請求項１に記載のインク組成物。
【請求項３】
前記活性層が、フラーレン類及び／又はフラーレン類の誘導体と共役高分子化合物とを含む請求項１又は２に記載のインク組成物。
【請求項４】
活性層と前記活性層上に形成された機能層とを有する有機光電変換素子の製造方法であって、請求項１〜３のいずれか一項に記載のインク組成物を用いて塗布法により前記機能層を形成する有機光電変換素子の製造方法。
【発明の詳細な説明】
【技術分野】
【０００１】
本発明は、インク組成物及びこれを用いる有機光電変換素子の製造方法に関する。
【背景技術】
【０００２】
有機太陽電池等の有機光電変換素子は、一般に光電変換層である活性層と、電荷注入層や電荷輸送層等の機能層とを有しており、活性層上に機能層を塗布法により形成することが検討されている。例えば、特開２０１１−１６８７４７号公報（特許文献１）には溶媒としてエチルアルコールを含むインク組成物を用いて、電子輸送層を形成することが記載されている。また、特開２０１２−９９５９２号公報（特許文献２）には、溶媒として２−プロパノールを含むインク組成物を用いて、正孔輸送層を形成することが記載されている。
【先行技術文献】
【特許文献】
【０００３】
【特許文献１】特開２０１１−１６８７４７号公報
【特許文献２】特開２０１２−９９５９２号公報
【発明の概要】
【発明が解決しようとする課題】
【０００４】
活性層上に機能層を塗布法により形成する場合、インク組成物の溶媒としてエチルアルコールや２−プロパノールのごとき引火点が低い溶媒よりも、引火点が高い溶媒が安全性の観点から好ましい。また、インク組成物の溶媒には、活性層にダメージを与えにくく、有機光電変換素子の光電変換効率を低下させにくいことが求められる。
【０００５】
そこで本発明の目的は、活性層と前記活性層上に形成された機能層とを有する有機光電変換素子における、前記機能層を塗布法により形成するために用いられるインク組成物であって、引火点が高く、活性層にダメージを与えにくい溶媒を含むインク組成物を提供することにある。
【課題を解決するための手段】
【０００６】
前記目的を達成するため、本発明は、活性層と前記活性層上に形成された機能層とを有する有機光電変換素子における、前記機能層を塗布法により形成するために用いられるインク組成物であって、溶媒としてペンチルアルコールを溶媒の全量に対して５０重量％以上含むインク組成物を提供する。
【０００７】
また本発明は、活性層と前記活性層上に形成された機能層とを有する有機光電変換素子の製造方法であって、前記インク組成物を用いて塗布法により前記機能層を形成する有機光電変換素子の製造方法を提供する。
【発明の効果】
【０００８】
本発明のインク組成物は、引火点が高く、活性層にダメージを与えにくい溶媒を含んでおり、これを用いることにより、光電変換効率が高い有機光電変換素子を安全に製造することができる。
【発明を実施するための形態】
【０００９】
本発明のインク組成物は、活性層と、前記活性層上に塗布法により形成された機能層とを有する有機光電変換素子における前記機能層を形成するためのインク組成物である。
【００１０】
＜１＞有機光電変換素子の構成
有機光電変換素子は活性層と機能層を有しており、典型的には支持基板上に、第一の電極、活性層、機能層及び第二の電極がこの順に積層された構成を有している。
【００１１】
第一の電極及び第二の電極のうちの少なくとも一方は、透明又は半透明の電極によって構成される。透明又は半透明の電極から入射した光は、活性層中において、後述の電子受容性化合物及び／又は電子供与性化合物に吸収され、それによって電子と正孔とが結合した励起子が生成される。この励起子が活性層中を移動し、電子受容性化合物と電子供与性化合物とが隣接するヘテロ接合界面に達すると、界面でのそれぞれのＨＯＭＯエネルギー及びＬＵＭＯエネルギーの違いにより電子と正孔とが分離し、独立して移動することのできる電荷（電子と正孔）が発生する。発生した電荷は、電荷注入及び／又は電荷輸送の機能を有する機能層を経由して、それぞれ電極へ移動することにより外部へ電気エネルギー（電流）として取り出される。
【００１２】
（支持基板）
支持基板には、有機光電変換素子を作製する際に化学的に変化しないものが好適に用いられる。支持基板としては、例えば、ガラス基板、プラスチック基板、高分子フィルム、シリコン板等が挙げられる。透明又は不透明な第一の電極から光を取り込む形態の有機光電変換素子の場合、支持基板には光透過性の高い基板が好適に用いられる。また不透明な基板上に有機光電変換素子を作製する場合には、第一の電極側から光を取り込むことができないため、第二の電極が透明又は半透明な電極から構成される。このような電極を用いることにより、たとえ不透明な支持基板を用いたとしても、支持基板側に設けられる第一の電極とは反対側の第二の電極から光を取り込むことができる。
【００１３】
（電極）
有機光電変換素子は第一の電極及び第二の電極からなる一対の電極を有する。第一の電極及び第二の電極のいずれか一方は陽極であり、他方は陰極である。第一の電極及び第二の電極のうち少なくとも一方は、透明又は半透明であることが好ましい。透明又は半透明の電極の材料としては、導電性を有する金属酸化物膜、半透明の金属薄膜等が挙げられる。具体的には、酸化インジウム、酸化亜鉛、酸化スズ、インジウムスズ酸化物（Ｉｎｄｉｕｍ Ｔｉｎ  Ｏｘｉｄｅ：略称ＩＴＯ）、インジウム亜鉛酸化物（Ｉｎｄｉｕｍ  Ｚｉｎｃ  Ｏｘｉｄｅ：略称ＩＺＯ）、金、白金、銀、銅が挙げられ、ＩＴＯ、ＩＺＯ、酸化スズが好ましい。また、電極として、ポリアニリン及びその誘導体、ポリチオフェン及びその誘導体等の有機の透明導電膜を用いてもよい。
【００１４】
第一の電極及び第二の電極のいずれか一方は、不透明であってもよい。不透明の電極として、例えば、光を透過しない程度の膜厚の金属薄膜を用いることができる。不透明な電極の材料としては、例えば、リチウム、ナトリウム、カリウム、ルビジウム、セシウム、マグネシウム、カルシウム、ストロンチウム、バリウム、アルミニウム、スカンジウム、バナジウム、亜鉛、イットリウム、インジウム、セリウム、サマリウム、ユーロピウム、テルビウム、イッテルビウム、金、銀、白金、銅、マンガン、チタン、コバルト、ニッケル、タングステン、錫等の金属、及びそれらのうち２つ以上の合金、グラファイト又はグラファイト層間化合物が挙げられる。
【００１５】
電極の作成方法の例としては、真空蒸着方、スパッタリング法、イオンプレーティング法、メッキ法等が挙げられる。
【００１６】
（活性層）
活性層は、単層の形態または複数の層が積層された形態をとりうる。単層構成の活性層は、電子受容性化合物及び電子供与性化合物を含有する層から構成される。
【００１７】
また複数の層が積層された構成の活性層は、たとえば電子供与性化合物を含有する第一の活性層と、電子受容性化合物を含有する第二の活性層とを積層した積層体から構成される。なおこの場合、第一の活性層が、第二の活性層に対して陽極寄りに配置される。
【００１８】
また、有機光電変換素子は、中間層を介して複数の活性層が積層された構成であっても構わない。このような場合は、マルチ接合型素子（タンデム型素子）となる。なおこの場合、各活性層は、電子受容性化合物及び電子供与性化合物を含有する単層型であっても構わないし、電子供与性化合物を含有する第一の活性層と、電子受容性化合物を含有する第二の活性層とを積層した積層体から構成された積層型であっても構わない。
【００１９】
中間層は、単層の形態または複数の層が積層された形態をとりうる。中間層はいわゆる電荷注入層や電荷輸送層によって構成される。中間層には、たとえば後述の電子輸送性材料を含む機能層を用いることができる。
【００２０】
活性層は真空蒸着法や塗布法等により形成されるが、塗布法により形成されることが好ましい。また活性層は、高分子化合物を含むことが好ましく、高分子化合物を一種単独で含んでいても二種以上を組み合わせて含んでいてもよい。また、活性層の電荷輸送性を高めるために、前記活性層中に電子供与性化合物及び／又は電子受容性化合物を混合してもよい。
【００２１】
有機光電変換素子に用いられる電子受容性化合物は、そのＨＯＭＯエネルギーが電子供与性化合物のＨＯＭＯエネルギーよりも高く、かつ、そのＬＵＭＯエネルギーが電子供与性化合物のＬＵＭＯエネルギーよりも高い化合物から成る。
【００２２】
前記電子供与性化合物は低分子化合物であっても高分子化合物であってもよい。低分子の電子供与性化合物としては、フタロシアニン、金属フタロシアニン、ポルフィリン、金属ポルフィリン、オリゴチオフェン、テトラセン、ペンタセン、ルブレン等が挙げられる。
【００２３】
高分子の電子供与性化合物としては、ポリビニルカルバゾール及びその誘導体、ポリシラン及びその誘導体、側鎖又は主鎖に芳香族アミンを有するポリシロキサン誘導体、ポリアニリン及びその誘導体、ポリチオフェン及びその誘導体、ポリピロール及びその誘導体、ポリフェニレンビニレン及びその誘導体、ポリチエニレンビニレン及びその誘導体、ポリフルオレン及びその誘導体等が挙げられる。
【００２４】
前記電子受容性化合物は低分子化合物であっても高分子化合物であってもよい。低分子の電子受容性化合物としては、オキサジアゾール誘導体、アントラキノジメタン及びその誘導体、ベンゾキノン及びその誘導体、ナフトキノン及びその誘導体、アントラキノン及びその誘導体、テトラシアノアントラキノジメタン及びその誘導体、フルオレノン誘導体、ジフェニルジシアノエチレン及びその誘導体、ジフェノキノン誘導体、８−ヒドロキシキノリン及びその誘導体の金属錯体、ポリキノリン及びその誘導体、ポリキノキサリン及びその誘導体、ポリフルオレン及びその誘導体、Ｃ60等のフラーレン類及びその誘導体、バソクプロイン等のフェナントレン誘導体等が挙げられる。高分子の電子受容性化合物としては、ポリビニルカルバゾール及びその誘導体、ポリシラン及びその誘導体、側鎖又は主鎖に芳香族アミンを有するポリシロキサン誘導体、ポリアニリン及びその誘導体、ポリチオフェン及びその誘導体、ポリピロール及びその誘導体、ポリフェニレンビニレン及びその誘導体、ポリチエニレンビニレン及びその誘導体、ポリフルオレン及びその誘導体等が挙げられる。これらのなかでも、とりわけフラーレン類及びその誘導体が好ましい。
【００２５】
フラーレン類としては、Ｃ60、Ｃ70などのフラーレンやカーボンナノチューブが挙げられる。フラーレン類の誘導体としては、たとえばＣ60フラーレンの誘導体の具体的構造については、以下のようなものが挙げられる。
2015021064.tif 000002
【００２６】
活性層が、フラーレン類及び／又はフラーレン類の誘導体からなる電子受容性化合物と、電子供与性化合物とを含有する構成では、フラーレン類及びフラーレン類の誘導体の割合が、電子供与性化合物１００重量部に対して、１０〜１０００重量部であることが好ましく、５０〜５００重量部であることがより好ましい。また有機光電変換素子としては、前述の単層構成の活性層を備えることが好ましく、ヘテロ接合界面を多く含むという観点からは、フラーレン類及び／又はフラーレン類の誘導体からなる電子受容性化合物と、電子供与性化合物とを含有する単層構成の活性層を備えることがより好ましい。
【００２７】
中でも活性層は、共役高分子化合物と、フラーレン類及び／又はフラーレン類の誘導体とを含むことが好ましい。活性層に用いられる共役高分子化合物としては、ポリチオフェン及びその誘導体、ポリフェニレンビニレン及びその誘導体、ポリフルオレン及びその誘導体等があげられる。
【００２８】
活性層の膜厚は、通常、１ｎｍ〜１００μｍであり、好ましくは２ｎｍ〜１０００ｎｍであり、より好ましくは５ｎｍ〜５００ｎｍであり、さらに好ましくは２０ｎｍ〜２００ｎｍである。
【００２９】
（機能層）
機能層は、少なくとも１つは本発明のインク組成物を用いて活性層上に塗布法により形成される。さらに機能層は本発明のインク組成物を用いて形成されるものに限らず、複数形成されてもよい。機能層は第一の電極及び第二の電極の少なくとも一方の電極と活性層の間及び／又は活性層が複数ある場合は活性層と活性層の間に形成されてもよく、単層の形態又は複数の層が積層された形態をとりうる。
【００３０】
機能層が複数形成される場合、真空蒸着法や塗布法等により形成されるが、塗布法により形成されることが好ましい。活性層又は機能層を塗布法により形成する場合、塗布法としては、スピンコート法、キャスティング法、マイクログラビアコート法、グラビアコート法、バーコート法、ロールコート法、ワイヤーバーコート法、ディップコート法、スプレーコート法、スクリーン印刷法、グラビア印刷法、フレキソ印刷法、オフセット印刷法、インクジェット印刷法、ディスペンサー印刷法、ノズルコート法及びキャピラリーコート法が挙げられる。
【００３１】
機能層としては、電荷輸送層、電荷注入層が挙げられる。電荷輸送層、電荷注入層、即ち、ホール輸送層、電子輸送層、ホール注入層、電子注入層に用いられる材料として、それぞれ前述の電子供与性化合物、電子受容性化合物を用いることができる。その他電荷輸送層、電荷注入層として用いられる材料としては、フッ化リチウム等のアルカリ金属、アルカリ土類金属のハロゲン化物、酸化物等を用いることができる。また、酸化チタン、酸化亜鉛等酸化物の微粒子を用いることもできる。
【００３２】
本発明のインク組成物は、機能層に用いる材料と溶媒とを含くむ混合液である。インク組成物に含まれる溶媒は、溶媒の全重量を１００重量％として、ペンチルアルコールが５０重量％以上含有され、引火点を高くする観点からペンチルアルコールが６０重量％以上含有されることが好ましく、８０重量％以上含有されることがより好ましい。ペンチルアルコールは、１−ペンタノール、２−ペンタノール、３−ペンタノール、３-メチル−１−ブタノール、３−メチル−２−ブタノール、２−メチル−１−ブタノール及び２，２−ジメチル−１−プロパノールからなる群より選ばれる１種以上の溶媒よりなり、このうち活性層へのダメージを防ぐ観点から、１−ペンタノール、２−ペンタノール、３−ペンタノール及び３-メチル−１−ブタノールからなる群より選ばれることが好ましく、１−ペンタノール、２−ペンタノール及び３−ペンタノールからなる群より選ばれることがより好ましく、とりわけ３−ペンタノールであることが最も好ましい。
【００３３】
インク組成物に含まれてもよいペンチルアルコール以外の溶媒としては、メチルアルコール、エチルアルコール、プロピルアルコール、ブチルアルコール及び水が挙げられる。これらの溶媒は、引火点が低くならない程度の割合で、２種類以上混合してもよい。ペンチルアルコールより短鎖のアルコールは、活性層上に塗布した場合、活性層にダメージを与えず、光電変換効率が低下しないので好ましい。活性層へのダメージは、主に活性層に含まれる化合物が溶媒へ溶解するために起こると考えられる。
【００３４】
本発明の有機光電変換素子の製造方法は、活性層上に上記のインク組成物を用いて塗布法により機能層を形成することを特徴とする有機光電変換素子の製造方法である。上述の通り、典型的には、支持基板上に、第一の電極、活性層、機能層及び第二の電極がこの順に積層することによって製造される。
【００３５】
有機光電変換素子は、透明又は半透明の電極に太陽光等の光を照射することにより、電極間に光起電力が発生し、有機薄膜太陽電池として動作させることができる。また有機薄膜太陽電池を複数集積することにより有機薄膜太陽電池モジュールとして用いることもできる。
【００３６】
また、有機光電変換素子は、電極間に電圧を印加した状態で、透明又は半透明の電極に光を照射することにより、光電流が流れ、有機光センサーとして動作させることができる。有機光センサーを複数集積することにより有機イメージセンサーとして用いることもできる。
【実施例】
【００３７】
以下、本発明をさらに詳細に説明するために実施例を示すが、本発明はこれらに限定されるものではない。
【００３８】
以下の実施例において、重合体の分子量として、ＧＰＣラボラトリー製ＧＰＣ（ＰＬ−ＧＰＣ２０００）を用いてポリスチレン換算の数平均分子量を求めた。重合体の濃度が約１重量％となるようにｏ−ジクロロベンゼンに重合体を溶解させた。ＧＰＣの移動相にはｏ−ジクロロベンゼンを用い、測定温度１４０℃で、１ｍＬ／分の流速で流した。カラムは、ＰＬＧＥＬ  １０μｍ  ＭＩＸＥＤ−Ｂ（ＰＬラボラトリー製）を３本直列で繋げた。
【００３９】
合成例１
（化合物２の合成）
2015021064.tif 000003
化合物１                              化合物２
フラスコ内の気体をアルゴンで置換した２００ｍＬフラスコに、国際公開第２０１１／０５２７０９号の記載に従って合成した化合物１を２．００ｇ（３．７７ ｍｍｏｌ）、脱水テトラヒドロフランを１００ｍＬ入れて均一な溶液とした。該溶液を−７８℃に保ち、該溶液に１．６Ｍのｎ−ブチルリチウムのヘキサン溶液５．８９ｍＬ（９．４２ｍｍｏｌ）を１０分かけて滴下した。滴下後、反応液を−７８℃で３０分攪拌し、次いで、室温（２５℃）で２時間攪拌した。その後、フラスコを−７８℃に冷却し、反応液にトリブチルスズクロリドを３．３７ｇ（１０．４ｍｍｏｌ）加えた。添加後、反応液を−７８℃で３０分攪拌し、次いで、室温（２５℃）で３時間攪拌した。その後、反応液に水２００ｍｌを加えて反応を停止し、酢酸エチルを加えて反応生成物を含む有機層を抽出した。有機層を硫酸ナトリウムで乾燥させ、濾過後、濾液をエバポレーターで濃縮し、溶媒を留去した。得られたオイル状の物質を展開溶媒がヘキサンであるシリカゲルカラムで精製した。シリカゲルカラムのシリカゲルには、あらかじめ１０重量％のトリエチルアミンを含むヘキサンに５分間浸し、その後、ヘキサンで濯いだシリカゲルを用いた。精製後、化合物２を３．５５ｇ（３．２０ｍｍｏｌ）得た。
【００４０】
合成例２  
（重合体１の合成）
2015021064.tif 000004
化合物３                    化合物２                化合物４
フラスコ内の気体をアルゴンで置換した３００ｍＬフラスコに、国際公開第２０１１／０５２７０９号の記載に従って合成した化合物３を８００ｍｇ（０．７６０ ｍｍｏｌ）、化合物２を８４０ｍｇ（０．７５７ｍｍｏｌ）、国際公開第２０１１／０５２７０９号の記載に従って合成した化合物４を４７１ｍｇ（１．４３ｍｍｏｌ）、トルエンを１０７ｍｌ入れて均一な溶液とした。得られたトルエン溶液を、アルゴンで３０分バブリングした。その後、トルエン溶液に、トリス（ジベンジリデンアセトン）ジパラジウムを１９．６ｍｇ（０．０２１４ｍｍｏｌ）、トリス（２−トルイル）ホスフィンを３９．１ｍｇ（０．１２８ｍｍｏｌ）加え、１００℃で６時間攪拌した。その後、反応液にフェニルブロミドを６６０ｍｇ加え、さらに５時間攪拌した。その後、フラスコを２５℃に冷却し、反応液をメチルアルコール２０００ｍＬに注いだ。析出したポリマーを濾過して集め、得られたポリマーを円筒濾紙に入れ、ソックスレー抽出器を用いて、メチルアルコール、アセトン及びヘキサンでそれぞれ５時間抽出した。円筒濾紙内に残ったポリマーを、ｏ−ジクロロベンゼン５３ｍＬに溶解させ、ジエチルジチオカルバミン酸ナトリウム１．２１ｇと水１２ｍＬとを加え、８時間還流下で攪拌を行った。水層を除去後、有機層を水２００ｍｌで２回洗浄し、次いで、３重量%の酢酸水溶液２００ｍＬで２回洗浄し、次いで、水２００ｍＬで２回洗浄し、得られた溶液をメチルアルコールに注いでポリマーを析出させた。ポリマーを濾過後、乾燥させ、得られたポリマーをｏ−ジクロロベンゼン６２ｍＬに再度溶解させ、アルミナ／シリカゲルカラムに通した。得られた溶液をメチルアルコールに注いでポリマーを析出させ、ポリマーを濾過後、乾燥させ、精製された重合体８０２ｍｇを得た。以下、この重合体を重合体１と呼称する。
【００４１】
合成例１
（重合体２の合成）
2015021064.tif 000005
内部の気体をアルゴン置換した２Ｌ四つ口フラスコに、上記化合物Ａ（７．９２８ｇ、１６．７２ｍｍｏｌ）、上記化合物Ｂ（１３．００ｇ、１７．６０ｍｍｏｌ）、メチルトリオクチルアンモニウムクロライド（商品名：ａｌｉｑｕａｔ３３６、Ａｌｄｒｉｃｈ製、CH3N[（CH2）7CH3]3Cl、ｄｅｎｓｉｔｙ  ０．８８４ｇ／ｍｌ，２５℃、ｔｒａｄｅｍａｒｋ  ｏｆ  Ｈｅｎｋｅｌ  Ｃｏｒｐｏｒａｔｉｏｎ）（４．９７９ｇ）、およびトルエン４０５ｍｌを入れ、撹拌しながら系内を３０分間アルゴンバブリングした。ジクロロビス（トリフェニルホスフィン）パラジウム（ＩＩ）（０．０２ｇ）を加え、１０５℃に昇温、撹拌しながら２ｍｏｌ／Ｌの炭酸ナトリウム水溶液４２．２ｍｌを滴下した。滴下終了後５時間反応させ、フェニルボロン酸（２．６ｇ）とトルエン１．８ｍｌを加えて１０５℃で１６時間撹拌した。トルエン７００ｍｌおよび７．５％ジエチルジチオカルバミン酸ナトリウム三水和物水溶液２００ｍｌを加えて８５℃で３時間撹拌した。水層を除去後、６０℃のイオン交換水３００ｍｌで２回、６０℃の３％酢酸３００ｍｌで１回、さらに６０℃のイオン交換水３００ｍｌで３回洗浄した。有機層をセライト、アルミナ、シリカを充填したカラムに通し、熱トルエン８００ｍｌでカラムを洗浄した。溶液を７００ｍｌまで濃縮した後、２Ｌのメチルアルコールに注加、再沈殿させた。重合体をろ過して回収し、５００ｍｌのメチルアルコール、アセトン、メチルアルコールで洗浄した。５０℃で一晩真空乾燥することにより、下記式：
2015021064.tif 000006
で表される繰返し単位を有するペンタチエニル−フルオレンコポリマー（以下、「重合体２」という）を１２．２１ｇ得た。重合体１のポリスチレン換算の数平均分子量は５．４×１０4、重量平均分子量は１．１×１０5であった。
【００４２】
（組成物１の製造）
フラーレン類の誘導体として１０重量部の[６，６]−フェニルＣ７１−酪酸メチルエステル（Ｃ７０ＰＣＢＭ）（アメリカンダイソース社製ＡＤＳ７１ＢＦＡ）と、電子供与体化合物として５重量部の重合体１と、溶媒として１０００重量部のｏ−ジクロロベンゼンとを混合した。次に、混合した溶液を、孔径１．０μmのテフロン（登録商標）フィルターで濾過して組成物１を調製した。
【００４３】
（組成物２の製造）
フラーレン類の誘導体として１５重量部の[６，６]−フェニルＣ６１−酪酸メチルエステル（Ｃ６０ＰＣＢＭ）（フロンティアカーボン社製Ｅ１００）と、電子供与体化合物として５重量部の重合体２と、溶媒として１０００重量部のｏ−ジクロロベンゼンとを混合した。次に、混合した溶液を、孔径１．０μmのテフロン（登録商標）フィルターで濾過して組成物２を調製した。
【００４４】
参考例１
（有機薄膜太陽電池の作製、評価）
太陽電池の陽極として機能するＩＴＯ薄膜が形成されたガラス基板を用意した。ＩＴＯ薄膜はスパッタ法によって形成されたものであり、その厚みは１５０ｎｍであった。このガラス基板をオゾンＵＶ処理し、ＩＴＯ薄膜の表面処理を行った。次に、ＰＥＤＯＴ：ＰＳＳ溶液（ヘレウス社製、ＣｌｅｖｉｏｓＰ  ＶＰ  ＡＩ４０８３）をスピンコートによりＩＴＯ膜上に塗布し、大気中１２０℃で１０分間加熱することにより、膜厚３０ｎｍの正孔注入層を形成した。この正孔注入層上に、前記組成物１をスピンコートにより塗布し、活性層（膜厚約１００ｎｍ）を形成した。
【００４５】
次に、その後、真空蒸着機によりカルシウムを４ｎｍ、その後、アルミニウムを膜厚１００ｎｍで蒸着することにより、有機薄膜太陽電池を作製した。蒸着のときの真空度は、すべて１〜９×１０-3Ｐａであった。その後、ＵＶ硬化封止剤を用いて、有機薄膜太陽電池素子をガラス板で封止した。得られた有機薄膜太陽電池の形状は、２ｍｍ×２ｍｍの正四角形であった。ソーラシミュレーター（分光計器製、商品名ＯＴＥＮＴＯ−ＳＵＮＩＩ：ＡＭ１．５Ｇフィルター、放射照度１００ｍＷ／ｃｍ2）を用いて、得られた有機薄膜太陽電池に一定の光を照射し、発生する電流と電圧を測定することによって光電変換効率を測定した。表１に光電変換効率を示す。
【００４６】
実験例１
（有機薄膜太陽電池の作製、評価）
参考例１において、活性層を形成後、活性層上に機能層を塗布形成した際の溶媒による活性層への影響を確認するため、活性層上に１−ペンタノールを滴下し、４０００ｒｐｍの回転速度でスピンさせることにより溶媒リンスを行った。
【００４７】
次に、その後、真空蒸着機によりカルシウムを４ｎｍ、その後、アルミニウムを膜厚１００ｎｍで蒸着することにより、有機薄膜太陽電池を作製した。蒸着のときの真空度は、すべて１〜９×１０-3Ｐａであった。その後、ＵＶ硬化封止剤を用いて、有機薄膜太陽電池素子をガラス板で封止した。得られた有機薄膜太陽電池の形状は、２ｍｍ×２ｍｍの正四角形であった。ソーラシミュレーター（分光計器製、商品名ＯＴＥＮＴＯ−ＳＵＮＩＩ：ＡＭ１．５Ｇフィルター、放射照度１００ｍＷ／ｃｍ2）を用いて、得られた有機薄膜太陽電池に一定の光を照射し、発生する電流と電圧を測定することによって光電変換効率を測定した。表１に光電変換効率を示す。
【００４８】
実験例２
（有機薄膜太陽電池の作製、評価）
１−ペンタノールの代わりに２−ペンタノールを使用した以外は、実験例１と同様にして有機薄膜太陽電池を作成し、光電変換効率を測定した。表１に光電変換効率を示す。
【００４９】
実験例３
（有機薄膜太陽電池の作製、評価）
１−ペンタノールの代わりに３−ペンタノールを使用した以外は、実験例１と同様にして有機薄膜太陽電池を作成し、光電変換効率を測定した。表１に光電変換効率を示す。
【００５０】
比較実験例１
（有機薄膜太陽電池の作製、評価）
１−ペンタノールの代わりに２−プロパノールを使用した以外は、実験例１と同様にして有機薄膜太陽電池を作成し、光電変換効率を測定した。表１に光電変換効率を示す。
【００５１】
比較実験例２
（有機薄膜太陽電池の作製、評価）
１−ペンタノールの代わりにエチルアルコールを使用した以外は、実験例１と同様にして有機薄膜太陽電池を作成し、光電変換効率を測定した。表１に光電変換効率を示す。
【００５２】
比較実験例３
（有機薄膜太陽電池の作製、評価）
１−ペンタノールの代わりに１−ヘキサノールを使用した以外は、実験例１と同様にして有機薄膜太陽電池を作成し、光電変換効率を測定した。表１に光電変換効率を示す。
【００５３】
比較実験例４
（有機薄膜太陽電池の作製、評価）
１−ペンタノールの代わりに２−ヘキサノールを使用した以外は、実験例１と同様にして有機薄膜太陽電池を作成し、光電変換効率を測定した。表１に光電変換効率を示す。
【００５４】
比較実験例５
（有機薄膜太陽電池の作製、評価）
１−ペンタノールの代わりに１−オクタノールを使用した以外は、実験例１と同様にして有機薄膜太陽電池を作成し、光電変換効率を測定した。表１に光電変換効率を示す。
【００５５】
比較実験例６
（有機薄膜太陽電池の作製、評価）
１−ペンタノールの代わりにメチルエチルケトンを使用した以外は、実験例１と同様にして有機薄膜太陽電池を作成し、光電変換効率を測定した。表１に光電変換効率を示す。
【００５６】
比較実験例７
（有機薄膜太陽電池の作製、評価）
１−ペンタノールの代わりにプロピレングリコールモノメチルエーテルを使用した以外は、実験例１と同様にして有機薄膜太陽電池を作成し、光電変換効率を測定した。表１に光電変換効率を示す。
【００５７】
比較実験例８
（有機薄膜太陽電池の作製、評価）
１−ペンタノールの代わりにエチレングリコールモノｎ−ブチルエーテルを使用した以外は、実験例１と同様にして有機薄膜太陽電池を作成し、光電変換効率を測定した。表１に光電変換効率を示す。
【００５８】
以上に用いたリンス溶媒の引火点を表１に示す。引火点は国際化学物質安全カード（ＩＣＳＣ）からの引用である。
【００５９】
表１
2015021064.tif 000007
【００６０】
参考例２
（有機薄膜太陽電池の作製、評価）
太陽電池の陽極として機能するＩＴＯ薄膜が形成されたガラス基板を用意した。ＩＴＯ薄膜はスパッタ法によって形成されたものであり、その厚みは１５０ｎｍであった。このガラス基板をオゾンＵＶ処理し、ＩＴＯ薄膜の表面処理を行った。次に、ＰＥＤＯＴ：ＰＳＳ溶液（ヘレウス社製、ＣｌｅｖｉｏｓＰ  ＶＰ  ＡＩ４０８３）をスピンコートによりＩＴＯ膜上に塗布し、大気中１２０℃で１０分間加熱することにより、膜厚３０ｎｍの正孔注入層を形成した。この正孔注入層上に、前記組成物２をスピンコートにより塗布し、活性層（膜厚約１００ｎｍ）を形成した。
【００６１】
次に、その後、真空蒸着機によりカルシウムを４ｎｍ、その後、アルミニウムを膜厚１００ｎｍで蒸着することにより、有機薄膜太陽電池を作製した。蒸着のときの真空度は、すべて１〜９×１０-3Ｐａであった。その後、ＵＶ硬化封止剤を用いて、有機薄膜太陽電池素子をガラス板で封止した。得られた有機薄膜太陽電池の形状は、２ｍｍ×２ｍｍの正四角形であった。ソーラシミュレーター（分光計器製、商品名ＯＴＥＮＴＯ−ＳＵＮＩＩ：ＡＭ１．５Ｇフィルター、放射照度１００ｍＷ／ｃｍ2）を用いて、得られた有機薄膜太陽電池に一定の光を照射し、発生する電流と電圧を測定することによって光電変換効率を測定した。表２に光電変換効率を示す。
【００６２】
実験例４
（有機薄膜太陽電池の作製、評価）
参考例２において、活性層を形成後、活性層上に機能層を塗布形成した際の溶媒による活性層への影響を確認するため、活性層上に１−ペンタノールを滴下し、４０００ｒｐｍの回転速度でスピンさせることにより溶媒リンスを行った。
【００６３】
次に、その後、真空蒸着機によりカルシウムを４ｎｍ、その後、アルミニウムを膜厚１００ｎｍで蒸着することにより、有機薄膜太陽電池を作製した。蒸着のときの真空度は、すべて１〜９×１０-3Ｐａであった。その後、ＵＶ硬化封止剤を用いて、有機薄膜太陽電池素子をガラス板で封止した。得られた有機薄膜太陽電池の形状は、２ｍｍ×２ｍｍの正四角形であった。ソーラシミュレーター（分光計器製、商品名ＯＴＥＮＴＯ−ＳＵＮＩＩ：ＡＭ１．５Ｇフィルター、放射照度１００ｍＷ／ｃｍ2）を用いて、得られた有機薄膜太陽電池に一定の光を照射し、発生する電流と電圧を測定することによって光電変換効率を測定した。表２に光電変換効率を示す。
【００６４】
実験例５
（有機薄膜太陽電池の作製、評価）
１−ペンタノールの代わりに２−ペンタノールを使用した以外は、実験例４と同様にして有機薄膜太陽電池を作成し、光電変換効率を測定した。表２に光電変換効率を示す。
【００６５】
実験例６
（有機薄膜太陽電池の作製、評価）
１−ペンタノールの代わりに３−ペンタノールを使用した以外は、実験例４と同様にして有機薄膜太陽電池を作成し、光電変換効率を測定した。表２に光電変換効率を示す。
【００６６】
比較実験例９
（有機薄膜太陽電池の作製、評価）
１−ペンタノールの代わりに２−プロパノールを使用した以外は、実験例４と同様にして有機薄膜太陽電池を作成し、光電変換効率を測定した。表２に光電変換効率を示す。
【００６７】
比較実験例１０
（有機薄膜太陽電池の作製、評価）
１−ペンタノールの代わりに１−ヘキサノールを使用した以外は、実験例４と同様にして有機薄膜太陽電池を作成し、光電変換効率を測定した。表２に光電変換効率を示す。
【００６８】
以上に用いたリンス溶媒の引火点を表１に示す。引火点は国際化学物質安全カード（ＩＣＳＣ）からの引用である。
【００６９】
表２
2015021064.tif 000008
【００７０】
表１、２に示すように、２−プロパノールやエチルアルコールは、光電変換効率の低下が見られないが、引火点が低い。また、１−ヘキサノールや１−オクタノール等の引火点が高い溶媒は、光電変換効率の低下が大きく、活性層にダメージを与えていると考えられる。一方、ペンチルアルコールは、引火点が高く、かつ、活性層にダメージを与えにくいことがわかった。よって、溶媒がペンチルアルコールを５０重量％以上含む本発明のインク組成物は、溶媒の引火点が高く、かつ、活性層にダメージを与えにくいため有効である。